(57)【特許請求の範囲】
【請求項１】
フッ化物塩と、前記フッ化物塩を溶解する溶媒とを含有し、
前記溶媒が、窒素を含有するヘテロ環状構造を有する芳香族カチオンと、アニオンとを有する芳香族性材料を少なくとも含有し、
フッ化物イオンに対する前記芳香族カチオンのモル比が１より大きいことを特徴とするフッ化物イオン電池用電解液。
【請求項２】
前記芳香族性材料が、イオン液体であることを特徴とする請求項１に記載のフッ化物イオン電池用電解液。
【請求項３】
前記芳香族カチオンが、下記一般式のいずれかで表されるカチオンであることを特徴とする請求項１または請求項２に記載のフッ化物イオン電池用電解液。
【化１】
0006046655.tif 000007
【化２】
0006046655.tif 000008
前記一般式において、Ｒ１〜Ｒ６は、それぞれ独立に、水素、アルキル基またはフルオロアルキル基である。
【請求項４】
前記芳香族性材料の前記アニオンが、ビスフルオロスルホニルアミド（ＦＳＡ）アニオンであることを特徴とする請求項１から請求項３までのいずれかの請求項に記載のフッ化物イオン電池用電解液。
【請求項５】
前記電解液に存在する全アニオンに対するＦ（ＨＦ）ｘ−アニオンの割合が、０．５ｍｏｌ％以下であることを特徴とする請求項１から請求項４までのいずれかの請求項に記載のフッ化物イオン電池。
【請求項６】
正極活物質層と、負極活物質層と、前記正極活物質層および前記負極活物質層の間に形成された電解質層とを有するフッ化物イオン電池であって、
前記電解質層が、請求項１から請求項５までのいずれかの請求項に記載のフッ化物イオン電池用電解液を含有することを特徴とするフッ化物イオン電池。
【発明の詳細な説明】
【技術分野】
【０００１】
本発明は、電池の大容量化が可能なフッ化物イオン電池用電解液に関する。
【背景技術】
【０００２】
高電圧かつ高エネルギー密度な電池として、例えばＬｉイオン電池が知られている。Ｌｉイオン電池は、Ｌｉイオンと正極活物質との反応、および、Ｌｉイオンと負極活物質との反応を利用したカチオンベースの電池である。一方、アニオンベースの電池として、フッ化物イオンの反応を利用したフッ化物イオン電池が知られている。例えば、特許文献１には、アノードと、カソードと、フッ化物塩を含む電解質と、所定の添加剤とを備えるフッ化物イオン電池が開示されている。
【０００３】
特許文献１には、電解液の溶媒としてイオン液体を用いることが記載され、イオン液体のカチオンとして、１−メチル，１−プロピルピペリジニウム（ＭＰＰ）カチオン、ブチルトリメチルアンモニウム（ＢＴＭＡ）カチオン、１−ブチル，１−メチルピロリジニウム（ＢＭＰ）カチオンが示されている。なお、これらのカチオンは、いずれも芳香族カチオンには該当しない。
【先行技術文献】
【特許文献】
【０００４】
【特許文献１】米国特許出願公開第２０１２/０１６４５４１
【発明の概要】
【発明が解決しようとする課題】
【０００５】
フッ化物イオンは安定性が低いため、活物質をフッ化する活性が低いという問題がある。言い換えると、フッ化物イオンは反応性が高いため、活物質と反応する前に、他の材料（特に電解液）と反応してしまい、活物質と十分に反応できないという問題がある。そのため、電池の大容量化を図ることが難しい。
【０００６】
本発明は、上記実情に鑑みてなされたものであり、電池の大容量化が可能なフッ化物イオン電池用電解液を提供することを主目的とする。
【課題を解決するための手段】
【０００７】
上記課題を達成するために、本発明においては、フッ化物塩と、上記フッ化物塩を溶解する溶媒とを含有し、上記溶媒が、芳香族カチオンと、アニオンとを有する芳香族性材料であり、フッ化物イオンに対する上記芳香族カチオンのモル比が１より大きいことを特徴とするフッ化物イオン電池用電解液を提供する。
【０００８】
本発明によれば、芳香族性材料を溶媒として用いることで、活物質をフッ化する活性を高めることができ、電池の大容量化が可能なフッ化物イオン電池用電解液とすることができる。
【０００９】
上記発明においては、上記芳香族性材料が、イオン液体であることが好ましい。
【００１０】
上記発明においては、上記芳香族カチオンが、下記一般式で表されるカチオンであることが好ましい。上記一般式において、Ｒ１〜Ｒ６は、それぞれ独立に、水素、アルキル基またはフルオロアルキル基である。
【００１１】
【化１】
0006046655.tif 000002
【００１２】
上記発明においては、上記芳香族性材料の上記アニオンが、ビスフルオロスルホニルアミド（ＦＳＡ）アニオンであることが好ましい。
【００１３】
また、本発明においては、正極活物質層と、負極活物質層と、上記正極活物質層および上記負極活物質層の間に形成された電解質層とを有するフッ化物イオン電池であって、上記電解質層が、上述したフッ化物イオン電池用電解液を含有することを特徴とするフッ化物イオン電池を提供する。
【００１４】
本発明によれば、上述したフッ化物イオン電池用電解液を用いることで、容量が大きいフッ化物イオン電池とすることができる。
【発明の効果】
【００１５】
本発明のフッ化物イオン電池用電解液は、電池の大容量化が可能になるという効果を奏する。
【図面の簡単な説明】
【００１６】
【図１】本発明における推定メカニズムを説明する模式図である。
【図２】本発明のフッ化物イオン電池の一例を示す概略断面図である。
【図３】実施例１〜８および比較例１、２で用いた溶媒の化学式である。
【図４】実施例５で得られた評価用電解液に対するＣＶ測定の結果である。
【図５】実施例１〜３と、比較例１で得られた評価用電解液の酸化電流値である。
【図６】実施例５〜７と、比較例２で得られた評価用電解液の酸化電流値である。
【図７】実施例１、４、５で得られた評価用電解液の酸化電流値である。
【図８】実施例６、８で得られた評価用電解液の酸化電流値である。
【発明を実施するための形態】
【００１７】
以下、本発明のフッ化物イオン電池用電解液およびフッ化物イオン電池について、詳細に説明する。
【００１８】
Ａ．フッ化物イオン電池用電解液
本発明のフッ化物イオン電池用電解液は、フッ化物塩と、上記フッ化物塩を溶解する溶媒とを含有し、上記溶媒が、芳香族カチオンと、アニオンとを有する芳香族性材料であり、フッ化物イオンに対する上記芳香族カチオンのモル比が１より大きいことを特徴とする。
【００１９】
本発明によれば、芳香族性材料を溶媒として用いることで、活物質をフッ化する活性を高めることができ、電池の大容量化が可能なフッ化物イオン電池用電解液とすることができる。活物質をフッ化する活性を高めることができる理由は、以下の通りであると推定される。
【００２０】
すなわち、図１に示すように、芳香族性材料を溶媒として用いることで、一つのフッ化物イオン（Ｆ−）を包囲するように、複数の芳香族カチオンを配置することができる。芳香族カチオンは、カチオンとしての電子吸引性を有するため、フッ化物イオンと相互作用しやすい。一方で、芳香族カチオンは、芳香族性による電荷分散効果を有するため、フッ化物イオンと過度には結合しない（反応しない）。このような相互作用により、フッ化物イオンの安定性が向上すると推測される。また、芳香族カチオンは、芳香族性によるスタッキング構造を形成するため、フッ化物イオンが動きやすくなり、この点でも、活物質をフッ化する活性を高めることができると推測される。
【００２１】
また、本発明においては、フッ化物イオンの安定性が向上するため、クーロン効率が向上するという効果や、フッ酸（ＨＦ）の生成を抑制できるという効果も得られる。
以下、本発明のフッ化物イオン電池用電解液について、構成ごとに説明する。
【００２２】
１．溶媒
本発明においては、芳香族カチオンと、アニオンとを有する芳香族性材料を溶媒として用いる。芳香族性材料は、芳香族カチオンを有する材料であれば特に限定されるものではないが、中でも、イオン液体であることが好ましい。揮発性が低いからである。本発明におけるイオン液体とは、融点が１００℃以下である材料をいう。中でも、イオン液体の融点は、５０℃以下であることが好ましく、２５℃以下であることがより好ましい。また、芳香族性材料は、通常、非プロトン性の材料である。フッ化物イオンは、プロトンと反応しフッ酸が生じるため、溶媒には非プロトン性の材料が用いられる。すなわち、本発明における溶媒は、Ｆ−と反応しない材料であるか、Ｆ−と反応したとしても実質的な電池反応が生じる材料である。
【００２３】
芳香族カチオンは、芳香族性を有するものであれば特に限定されるものではない。芳香族カチオンは、通常、環状構造を有する。環状構造は、５員環構造であっても良く、６員環構造であっても良く、７員環構造であっても良い。環状構造は、ヘテロ環状構造であることが好ましい。ヘテロ環状構造におけるヘテロ元素は、窒素であることが好ましい。
【００２４】
芳香族カチオンとしては、例えば、ピリジニウムカチオン、イミダゾリウムカチオン等を挙げることができる。
【００２５】
ピリジニウムカチオンの一例として、下記一般式で表されるカチオンを挙げることができる。
【００２６】
【化２】
0006046655.tif 000003
【００２７】
上記一般式において、Ｒ１〜Ｒ６は、それぞれ独立に、水素、アルキル基またはフルオロアルキル基である。Ｒ１〜Ｒ６がアルキル基またはフルオロアルキル基である場合、その炭素数は、例えば１０以下であり、６以下であることが好ましく、４以下であることがより好ましい。また、Ｒ１は、アルキル基またはフルオロアルキル基であることが好ましい。Ｒ２〜Ｒ６は、水素であるか、炭素数３以下のアルキル基またはフルオロアルキル基であることが好ましい。
【００２８】
イミダゾリウムカチオンの一例として、下記一般式で表されるカチオンを挙げることができる。
【００２９】
【化３】
0006046655.tif 000004
【００３０】
上記一般式において、Ｒ１〜Ｒ５は、それぞれ独立に、水素、アルキル基またはフルオロアルキル基である。Ｒ１〜Ｒ５がアルキル基またはフルオロアルキル基である場合、その炭素数は、例えば１０以下であり、６以下であることが好ましく、４以下であることがより好ましい。また、Ｒ１は、アルキル基またはフルオロアルキル基であることが好ましい。Ｒ２〜Ｒ５は、水素であるか、炭素数３以下のアルキル基またはフルオロアルキル基であることが好ましい。
【００３１】
一方、芳香族性材料のアニオンは、フッ化物イオンと電気的に反発するため、基本的にはフッ化物イオンと反応しない。そのため、芳香族性材料のアニオンの種類は特に限定されない。芳香族性材料のアニオンとしては、例えば、ビスフルオロスルホニルアミド（ＦＳＡ）アニオン、ビストリフルオロメタンスルホニルアミド（ＴＦＳＡ）アニオン等に代表されるアミドアニオン、ヘキサフルオロホスフェートアニオン、トリス（ペンタフルオロエチル）トリフルオロホスフェートアニオン等に代表されるホスフェートアニオン、テトラフルオロボレート（ＴＦＢ）アニオン、トリフレートアニオン等を挙げることができる。中でも、芳香族性材料のアニオンは、ＦＳＡアニオンであることが好ましい。ＣＶ測定における酸化電流値が顕著に高いからである。酸化電流値が顕著に高くなる理由は、アニオン構造の大きさが、芳香族カチオンのスタッキング構造の形成に適しているためであると推測される。
【００３２】
本発明に用いられる溶媒は、上述した芳香族性材料を少なくとも含有する。本発明に用いられる溶媒は、芳香族性材料のみであっても良く、芳香族性材料と他の溶媒との混合物であっても良い。全ての溶媒に対する芳香族性材料の割合は、例えば、５０ｍｏｌ％以上であり、６０ｍｏｌ％以上であることが好ましく、７０ｍｏｌ％以上であることがより好ましく、８０ｍｏｌ％以上であることがさらに好ましく、９０ｍｏｌ％以上であることが特に好ましい。
【００３３】
他の溶媒としては、一般的な非水溶媒を用いることができ、具体的には、エチレンカーボネート（ＥＣ）、フルオロエチレンカーボネート（ＦＥＣ）、ジフルオロエチレンカーボネート（ＤＦＥＣ）、プロピレンカーボネート（ＰＣ）、ジメチルカーボネート（ＤＭＣ）、ジエチルカーボネート（ＤＥＣ）、エチルメチルカーボネート（ＥＭＣ）、ブチレンカーボネート（ＢＣ）、γ−ブチロラクトン、スルホラン、アセトニトリル、１，２−ジメトキシメタン、１，３−ジメトキシプロパン、ジエチルエーテル、テトラヒドロフラン、２−メチルテトラヒドロフラン、ジメチルスルホキシド（ＤＭＳＯ）、および、これらの任意の混合物等を挙げることができる。
【００３４】
２．フッ化物塩
本発明におけるフッ化物塩は、活物質と反応するフッ化物イオンを生じさせるものであれば特に限定されるものではなく、有機フッ化物塩であっても良く、無機フッ化物塩であっても良い。また、フッ化物塩は、イオン液体であっても良い。
【００３５】
フッ化物塩のカチオンは、特に限定されるものではないが、錯カチオンを挙げることができる。錯カチオンとしては、アルキルアンモニウムカチオン、アルキルホスホニウムカチオン、アルキルスルホニウムカチオン等を挙げることができる。アルキルアンモニウムカチオンとしては、例えば、下記一般式で表されるカチオンを挙げることができる。
【００３６】
【化４】
0006046655.tif 000005
【００３７】
上記一般式において、Ｒ１〜Ｒ４は、それぞれ独立に、アルキル基またはフルオロアルキル基である。Ｒ１〜Ｒ４の炭素数は、例えば１０以下であり、５以下であっても良く、３以下であっても良い。
【００３８】
フッ化物塩のアニオンは、活物質と反応するフッ化物イオンを生じさせるものであれば特に限定されるものではないが、中でも、Ｆ−であることが好ましい。
【００３９】
電解液におけるフッ化物塩の濃度は、例えば０．４ｍｏｌ％〜４５ｍｏｌ％の範囲内であり、０．７ｍｏｌ％〜１０ｍｏｌ％の範囲内であることが好ましい。
【００４０】
３．フッ化物イオン電池用電解液
本発明においては、図１に示すように、芳香族性材料を溶媒として用いることで、一つのフッ化物イオン（Ｆ−）を包囲するように、複数の芳香族カチオンを配置することができる。芳香族性材料を溶媒として用いるため、電解液に含まれるフッ化物イオンに対する芳香族カチオンのモル比は、１より大きくなる。上記モル比は、５以上であることが好ましく、１０以上であることがより好ましい。一方、上記モル比は、例えば２００以下であることが好ましい。また、上記モル比は、電解液に含まれるフッ化物イオンおよび芳香族カチオンの濃度から算出することができる。これらの濃度は、例えば、１９Ｆ−ＮＭＲ、１Ｈ−ＮＭＲから求めることができる。
【００４１】
なお、Ｆ（ＨＦ）ｘ−アニオンは、Ｆ−がＨＦから解離しにくい。そのため、活物質を十分にフッ化することが難しい場合がある。なお、ｘは０より大きい実数であり、例えば０＜ｘ≦５を満たす。そのため、フッ化物イオン電池用電解液は、Ｆ（ＨＦ）ｘ−アニオンを実質的に含有しないことが好ましい。「Ｆ（ＨＦ）ｘ−アニオンを実質的に含有しない」とは、電解液に存在する全アニオンに対するＦ（ＨＦ）ｘ−アニオンの割合が、０．５ｍｏｌ％以下であることをいう。Ｆ（ＨＦ）ｘ−アニオンの割合は、０．３ｍｏｌ％以下であることが好ましい。
【００４２】
Ｂ．フッ化物イオン電池
図２は、本発明のフッ化物イオン電池の一例を示す概略断面図である。図２に示されるフッ化物イオン電池１０は、正極活物質層１と、負極活物質層２と、正極活物質層１および負極活物質層２の間に形成された電解質層３と、正極活物質層１の集電を行う正極集電体４と、負極活物質層２の集電を行う負極集電体５と、これらの部材を収納する電池ケース６とを有する。また、電解質層３は、上記「Ａ．フッ化物イオン電池用電解液」を含有する。
【００４３】
本発明によれば、上述したフッ化物イオン電池用電解液を用いることで、容量が大きいフッ化物イオン電池とすることができる。
以下、本発明のフッ化物イオン電池について、構成ごとに説明する。
【００４４】
１．電解質層
本発明における電解質層は、上記正極活物質層および上記負極活物質層の間に形成される層である。本発明においては、電解質層が、上述したフッ化物イオン電池用電解液を含有する。電解質層の厚さは、電池の構成によって大きく異なるものであり、特に限定されるものではない。
【００４５】
２．正極活物質層
本発明における正極活物質層は、少なくとも正極活物質を含有する層である。また、正極活物質層は、正極活物質の他に、導電化材および結着材の少なくとも一方をさらに含有していても良い。
【００４６】
本発明における正極活物質は、通常、放電時に脱フッ化する活物質である。正極活物質としては、例えば、金属単体、合金、金属酸化物、および、これらのフッ化物を挙げることができる。正極活物質に含まれる金属元素としては、例えば、Ｃｕ、Ａｇ、Ｎｉ、Ｃｏ、Ｐｂ、Ｃｅ、Ｍｎ、Ａｕ、Ｐｔ、Ｒｈ、Ｖ、Ｏｓ、Ｒｕ、Ｆｅ、Ｃｒ、Ｂｉ、Ｎｂ、Ｓｂ、Ｔｉ、Ｓｎ、Ｚｎ等を挙げることができる。中でも、正極活物質は、Ｃｕ、ＣｕＦｘ、Ｆｅ、ＦｅＦｘ、Ａｇ、ＡｇＦｘであることが好ましい。なお、上記ｘは、０よりも大きい実数である。ＣｕおよびＣｕＦｘは、高エネルギー密度の材料であり、その点でも好ましい。また、正極活物質の他の例として、炭素材料、および、そのフッ化物を挙げることができる。炭素材料としては、例えば、黒鉛、コークス、カーボンナノチューブ等を挙げることができる。また、正極活物質のさらに他の例として、ポリマー材料を挙げることができる。ポリマー材料としては、例えば、ポリアニリン、ポリピロール、ポリアセチレン、ポリチオフェン等を挙げることができる。
【００４７】
導電化材としては、所望の電子伝導性を有するものであれば特に限定されるものではないが、例えば炭素材料を挙げることができる。炭素材料としては、例えば、アセチレンブラック、ケッチェンブラック、ファーネスブラック、サーマルブラック等のカーボンブラックを挙げることができる。一方、結着材としては、化学的、電気的に安定なものであれば特に限定されるものではないが、例えばポリフッ化ビニリデン（ＰＶＤＦ）、ポリテトラフルオロエチレン（ＰＴＦＥ）等のフッ素系結着材を挙げることができる。また、正極活物質層における正極活物質の含有量は、容量の観点からはより多いことが好ましい。また、正極活物質層の厚さは、電池の構成によって大きく異なるものであり、特に限定されるものではない。
【００４８】
３．負極活物質層
本発明における負極活物質層は、少なくとも負極活物質を含有する層である。また、負極活物質層は、負極活物質の他に、導電化材および結着材の少なくとも一方をさらに含有していても良い。
【００４９】
本発明における負極活物質は、通常、放電時にフッ化する活物質である。また、負極活物質には、正極活物質よりも低い電位を有する任意の活物質が選択され得る。そのため、上述した正極活物質を負極活物質として用いても良い。負極活物質としては、例えば、金属単体、合金、金属酸化物、および、これらのフッ化物を挙げることができる。負極活物質に含まれる金属元素としては、例えば、Ｌａ、Ｃａ、Ａｌ、Ｅｕ、Ｌｉ、Ｓｉ、Ｇｅ、Ｓｎ、Ｉｎ、Ｖ、Ｃｄ、Ｃｒ、Ｆｅ、Ｚｎ、Ｇａ、Ｔｉ、Ｎｂ、Ｍｎ、Ｙｂ、Ｚｒ、Ｓｍ、Ｃｅ、Ｍｇ、Ｐｂ等を挙げることができる。中でも、負極活物質は、Ｍｇ、ＭｇＦｘ、Ａｌ、ＡｌＦｘ、Ｃｅ、ＣｅＦｘ、Ｃａ、ＣａＦｘ、Ｐｂ、ＰｂＦｘであることが好ましい。なお、上記ｘは、０よりも大きい実数である。また、負極活物質として、上述した炭素材料およびポリマー材料を用いることもできる。
【００５０】
導電化材および結着材についても、上述した正極活物質層に記載した材料と同様の材料を用いることができる。また、負極活物質層における負極活物質の含有量は、容量の観点からはより多いことが好ましい。また、負極活物質層の厚さは、電池の構成によって大きく異なるものであり、特に限定されるものではない。
【００５１】
４．その他の構成
本発明のフッ化物イオン電池は、上述した負極活物質層、正極活物質層および電解質層を少なくとも有するものである。さらに通常は、正極活物質層の集電を行う正極集電体、および、負極活物質層の集電を行う負極集電体を有する。集電体の形状としては、例えば、箔状、メッシュ状、多孔質状等を挙げることができる。また、本発明のフッ化物イオン電池は、正極活物質層および負極活物質層の間に、セパレータを有していても良い。より安全性の高い電池を得ることができるからである。
【００５２】
５．フッ化物イオン電池
本発明のフッ化物イオン電池は、上述した正極活物質層、負極活物質層および電解質層を有するものであれば特に限定されるものではない。また、本発明のフッ化物イオン電池は、一次電池であっても良く、二次電池であっても良いが、中でも、二次電池であることが好ましい。繰り返し充放電でき、例えば車載用電池として有用だからである。また、本発明のフッ化物イオン電池の形状としては、例えば、コイン型、ラミネート型、円筒型および角型等を挙げることができる。
【００５３】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００５４】
以下に実施例を示して本発明をさらに具体的に説明する。
【００５５】
［実施例１］
テトラメチルアンモニウムフルオライド（フッ化物塩、アルドリッチ社製）と、１−ブチルピリジニウムビストリフルオロメタンスルホニルアミド（溶媒、関東化学社製）とを、フッ化物塩：溶媒＝１：５０のモル比で秤量混合した。その後、フッ素樹脂製の密封容器内にて、８０℃、１時間の条件で撹拌し、評価用電解液を得た。
【００５６】
［実施例２］
溶媒として、４−メチル−１−ブチルピリジニウムビストリフルオロメタンスルホニルアミド（メルク社製）を用いたこと以外は、実施例１と同様にして、評価用電解液を得た。
【００５７】
［実施例３］
溶媒として、３−メチル−１−ブチルピリジニウムビストリフルオロメタンスルホニルアミド（メルク社製）を用いたこと以外は、実施例１と同様にして、評価用電解液を得た。
【００５８】
［実施例４］
溶媒として、１−ブチルピリジニウムテトラフルオロボレート（メルク社製）を用いたこと以外は、実施例１と同様にして、評価用電解液を得た。
【００５９】
［実施例５］
溶媒として、１−ブチルピリジニウムビスフルオロスルホニルアミド（メルク社製）を用いたこと以外は、実施例１と同様にして、評価用電解液を得た。
【００６０】
［実施例６］
溶媒として、１−エチルピリジニウムビスフルオロスルホニルアミド（関東化学社製）を用いたこと以外は、実施例１と同様にして、評価用電解液を得た。
【００６１】
［実施例７］
溶媒として、１−エチル−３−メチルイミダゾリウムビスフルオロスルホニルアミド（関東化学社製）を用いたこと以外は、実施例１と同様にして、評価用電解液を得た。
【００６２】
［実施例８］
溶媒として、１−エチルピリジニウムトリフレート（イオリテック社製）を用いたこと以外は、実施例１と同様にして、評価用電解液を得た。
【００６３】
［比較例１］
溶媒として、Ｎ，Ｎ，Ｎ−トリメチル−Ｎ−プロピルアンモニウムビストリフルオロメタンスルホニルアミド（関東化学社製）を用いたこと以外は、実施例１と同様にして、評価用電解液を得た。
【００６４】
［比較例２］
溶媒として、Ｎ−プロピル−Ｎ−メチルピロリジニウムビスフルオロスルホニルアミド（関東化学社製）を用いたこと以外は、実施例１と同様にして、評価用電解液を得た。
【００６５】
［評価］
（サイクリックボルタンメトリ測定）
実施例１〜８および比較例１、２で得られた評価用電解液に対して、ＣＶ測定を行った。具体的には、Ａｒ雰囲気下グローブボックス内で、ディップ式３電極セルを用いて評価した。作用極にはＰｔ板またはＣｕ板を、対極には、ＰＴＦＥ、アセチレンブラック（ＡＢ）、フッ化カーボンの合材電極を用いた。なお、合材電極は、ＰＴＦＥ：ＡＢ：フッ化カーボン＝１：２：７の重量比で含有する電極である。また、基準極は、バイコールガラスを用いて評価用電解液と隔離した。なお、基準極には、硝酸銀およびテトラブチルアンモニウムパークロレートがそれぞれ濃度０．１Ｍで溶解したアセトニトリル溶液にＡｇ線を浸漬させたものを用いた。また、測定は、室温、掃引速度１０ｍＶ／ｓの条件で実施した。
【００６６】
図４は、実施例５で得られた評価用電解液に対するＣＶ測定の結果である。図４に示すように、−０．３Ｖ付近に銅のフッ化に伴う酸化電流ピークが確認され、−０．６５Ｖ付近にフッ化銅の脱フッ化に伴う還元電流ピークが確認された。また、酸化電流値を以下のように算出する。
酸化電流値＝（−０.３ＶにおけるＣｕ電極の電流値）−（−０.３ＶにおけるＰｔ電極の電流値）
実施例１〜８および比較例１、２で得られた評価用電解液の酸化電流値の結果を表１および図５〜図８に示す。
【００６７】
【表１】
0006046655.tif 000006
【００６８】
図５において、実施例１〜３と、比較例１とを比べると、芳香族カチオンを含有する溶媒を用いた場合には、酸化電流値が大幅に大きいことが確認された。同様に、図６において、実施例５〜７と、比較例２とを比べると、芳香族カチオンを含有する溶媒を用いた場合には、酸化電流値が大幅に大きいことが確認された。このように、芳香族カチオンを含有する溶媒を用いた場合には、活物質のフッ化が起こり易く、電池の大容量化が可能であることが確認された。
【００６９】
また、図７において、実施例１、４、５を比べると、ＦＳＡアニオンを含有する溶媒を用いた場合に、酸化電流値が顕著に大きくなった。同様に、図８において、実施例６、８を比べると、ＦＳＡアニオンを含有する溶媒を用いた場合に、酸化電流値が顕著に大きくなった。一方、図６における比較例２のように、芳香族カチオンではないカチオンと、ＦＳＡアニオンとの組み合わせでは、酸化電流値は低かった。このことから、芳香族カチオンおよびＦＳＡアニオンの組み合わせでは、相乗効果が生じ、酸化電流値が飛躍的に向上することが確認された。特に、ピリジニウムカチオンと、ＦＳＡアニオンとの組み合わせが好ましいことも示唆された。
【符号の説明】
【００７０】
１  …  正極活物質層
２  …  負極活物質層
３  …  電解質層
４  …  正極集電体
５  …  負極集電体
６  …  電池ケース
１０  …  フッ化物イオン電池
【図１】
0006046655.tif 000009
【図２】
0006046655.tif 000010
【図３】
0006046655.tif 000011
【図４】
0006046655.tif 000012
【図５】
0006046655.tif 000013
【図６】
0006046655.tif 000014
【図７】
0006046655.tif 000015
【図８】
0006046655.tif 000016